(57)【要約】【課題】印刷古紙の脱インキパルプの製造方法において、アルカリ性薬品の使用量を大幅に削減した上で、未剥離インキの少なく、かつ低発泡性で操業が改善され、パルプ歩留を向上しうる脱インキパルプ製造方法の提供。【解決手段】印刷古紙の脱インキパルプの製造方法において、起泡力として、ＪＩＳ Ｋ−３３６２の４０℃で測定した泡高が１００ｍｍ未満となる非イオン界面活性剤を、フローテーション工程を除く、ｐＨ７〜９にて行われるインキ剥離工程で添加する。【選択図】なし【特許請求の範囲】
【請求項１】
印刷古紙の脱インキパルプの製造方法において、起泡力として、ＪＩＳ Ｋ ３３６２の４０℃で測定した泡高が１００ｍｍ未満となる非イオン界面活性剤を、フローテーション工程を除く、ｐＨ７〜９で行われるインキ剥離工程で添加することを特徴とする脱インキパルプの製造方法。
【請求項２】
前記界面活性剤が、下記一般式（Ｉ）で表される、曇点２５℃以下のポリエチレングリコール型非イオン界面活性剤であることを特徴とする請求項１記載の脱インキパルプの製造方法。
【化１】
2006176890.tif 000008
【請求項３】
前記界面活性剤の分子量が、２０００〜３０００であることを特徴とする請求項１記載の脱インキパルプの製造方法。
【請求項４】
前記界面活性剤の添加率が、絶乾パルプに対して０．０１〜２．０質量％であることを特徴とする請求項１記載の脱インキパルプの製造方法。
【発明の詳細な説明】
【技術分野】
【０００１】
本発明は脱インキパルプの製造方法に関し、さらに詳しくは、印刷古紙から脱インキパルプを製造する方法に係わる。
【背景技術】
【０００２】
印刷古紙から脱インキパルプを製造する方法には、一般に印刷古紙の離解工程とアルカリソーキング工程を経由し、フローテーター等でパルプとインキを分離する方法が多く用いられる。即ち、係る一般脱インキ法では、印刷古紙をパルパー等の離解機でアルカリ性薬品及び界面活性剤よりなる脱インキ剤と共に離解したのち古紙パルプとし、該パルプにさらにアルカリ性薬品、過酸化水素および界面活性剤を添加してアルカリソーキング（アルカリ浸漬）を行い、パルプ繊維を膨潤させ、インキを分離する。
次に、フローテーション工程では気泡にインキ粒子を付着、浮上させてインキ粒子をパルプから分離する。
【０００３】
古紙の離解工程において、アルカリ性薬品および界面活性剤は、パルプ繊維を膨潤させ、印刷インキをパルプ繊維から剥離させる目的で添加されている。しかし、該アルカリ処理を行なうことにより、脱インキを促進するばかりでなく、クレーやタルク、二酸化チタンなどの填料、デンプン、ポリビニルアルコールなどの紙力増強剤、ラテックス、酸化デンプン、炭酸カルシウムなどの塗工組成物および微細繊維などが洗浄脱水処理などで排出されるばかりか、アルカリによるパルプの膨潤溶解作用によりパルプの一部が溶解するため、この排水中のＣＯＤ（化学的酸素要求量）は大幅に増加する。そのため、脱インキ工程の排水を公共用水域に放流する前には、大量に希釈または清澄化する必要があり、凝集処理薬品や設備費、ランニングコストがかかるという問題点があった。この排水負荷を軽減する目的で、脱インキ処理を弱アルカリ性から中性領域の条件で実施しようとすると、パルプ繊維の膨潤が十分でなく、印刷インキの剥離が不十分となり、この工程の後に続くフローテーション工程で印刷インキの浮上分離がしにくく、脱インキパルプの白色度が上がらないといった品質上の問題点があった。
【０００４】
また、塗工成分やその他発泡成分を多く含む印刷古紙の脱インキ処理においては、新聞古紙などの処理に比べて、フローテーション工程での発泡性が高いため、フローテーターの操業は難しく、パルプ歩留は低くなる。従って、フローテーターでの発泡を抑えるために、パルパーなどのインキ剥離工程で、界面活性剤を添加できず、印刷インキの剥離が不十分となる問題点があった。
【０００５】
ポリエチレングリコール型非イオン界面活性剤は、脱墨剤として古くから知られており、例えば、古紙をフローテーション方式によって脱インキする際の脱インキ剤として、ＲＯ−（ＸＯ）ｎ−Ｈ（式中Ｒは炭素数８〜２２のアルキル基など、ＸＯはオキシエチレンおよびオキシプロピレンのランダム付加重合物で、オキシエチレンを５０〜９５％含有、ｎは８〜１００の整数）（特許文献１）、ＲＯ−（Ｃ３Ｈ６Ｏ）ｍ（ＸＯ）ｎ−Ｈ（式中Ｒは炭素数８〜２２のアルキル基など、mは１〜５０の整数、ＸＯはオキシエチレンおよびオキシプロピレンのランダム付加重合物で、８〜１００の整数）（特許文献２）、天然油脂と多価アルコールの混合物にアルキレンオキシドを付加して得られる反応生成物および、ＲＯ−（ＡＯ）ｎ−Ｈ（式中Ｒは炭素数１２〜１８のアルキル基など、ＡＯは炭素数２〜４のオキシアルキレン基で、ｎは５以上の数）を一定の割合で含有（特許文献３）、ＲＯ−（ＰＯ）Ｘ（ＡＯ）Ｙ（ＰＯ）Ｚ−Ｈ（式中Ｒは炭素数８〜２２のアルキル基など、ＡＯはオキシアルキレン基で、ｘは１〜２０、ｙは１〜５０、zは１〜５０の数）（特許文献４）、Ｒ１Ｏ−（ＡＯ）ｎ−Ｈ（式中Ｒ１は炭素数１８を超え３６以下の炭化水素基、ＡＯはオキシエチレンおよびオキシプロピレンのランダム付加重合物で、ｎは１〜１０００の数）（特許文献５）、ＲＯ−（ＥＯ）（ＡＯ）×1（ＥＯ）−Ｈ、ＲＯ−（ＥＯ）（ＡＯ）×2（ＸＯ）−Ｈ、ＲＯ−（ＸＯ）（ＡＯ）×3（ＥＯ）−Ｈ、ＲＯ−（ＸＯ）（ＡＯ）×4（ＸＯ）−Ｈの混合物（式中Ｒは炭素数８〜３６のアルキル基など、ＡＯはオキシアルキレン基、ＸＯはオキシプロピレン基かオキシブチレン基で、×１〜×４オキシアルキレン基の付加モル数（特許文献６）、Ｒ１Ｏ−（ＡＯ）p−Ｈ（式中Ｒ１は炭素数１０〜１４のアルキル基、ＡＯはオキシアルキレン基で、pは１〜１００の整数）と、Ｒ２Ｏ−（ＰＯ）ｍ（ＥＯ）ｎ（ＸＯ）ｋ−Ｒ３（式中Ｒ２は炭素数１６〜２２のアルキル基など、Ｒ３は水素または炭素数２〜２４のアシル基、ＸＯはオキシアルキレン基で、ｍは１〜８、ｎは１０〜４０、ｋは重合ＸＯの炭素数の合計が３〜１２０の数）（特許文献７）などが開示されている。何れの場合も、フローテーションでインキを除去する際の脱インキ剤として添加されているため、単独でも発泡するもの、もしくは、起泡性の高い剤との混合物になっている。
【０００６】
また、フローテーション法、洗浄法、折衷法何れの脱インキ法においても使用できる脱インキ剤として、ＲＯ−（ＡＯ）ｎ−Ｈ（式中Ｒは炭素数８〜２４のアルキル基などの混合物、ＡＯは炭素数２〜４のオキシアルキレン基で、ｎは０または１以上の整数）（特許文献８）が開示されているが、これも、フローテーション適性も持たせた汎用タイプにするために、1種類ではなく、起泡性の高い成分など、いくつかのものを混合させた脱インキ剤である。
一方、オフィス古紙処理剤として、ＲＯ−（ＡＯ）ｎ−Ｘ（式中Ｒは炭素数８〜２２の炭化水素基、ＡＯはオキシアルキレン基で、ｎは５〜５９の数、Ｘは水素原子、アルキル基またはアシル基）（特許文献９）が開示されているが、対象古紙はオフィス古紙に限定されている上、フローテーション適性も持たせているため、比較例よりも発泡量は増加しており、発泡性の高い古紙を処理する場合には、操業上問題がある。
【０００７】
また、フローテーション処理により、印刷古紙を脱墨する方法において、フローテーション処理温度よりも曇点の高い脱墨剤と低い脱墨剤を併用する方法（特許文献１０）が開示されているが、これも、フローテーション適性を持たせるため、曇点が高く、起泡性の高い脱墨剤と併用することが必須である。
脱墨剤として、特定の疎水基の末端に、オキシエチレン、オキシプロピレンの順にブロック付加させた、Ｒ１Ｏ−（ＰＯ）ｍ（ＥＯ）ｎ（ＸＯ）ｋ−Ｒ２（式中Ｒ１は炭素数１２〜２２のアルキル基など、Ｒ２は水素または炭素数２〜２４のアシル基、ＸＯはオキシアルキレン基で、ｍは１〜８、ｎは１０〜４０、ｋは重合ＸＯの炭素数の合計が３〜１２０の数）（特許文献１１）を用い、フローテーションによって脱墨する方法が開示されているが、フローテーターで発泡することが必須であり、曇点が低く、処理温度では発泡しない脱墨剤を用いることは困難である。
また、Ｒ１Ｏ−（ＡＯ）ｐ−Ｈ（式中Ｒ１は炭素数１４〜２４のアルキル基など、ＡＯはオキシエチレン基、オキシプロピレン基で、ＥＯの平均付加モル数が３０〜１６０、ＥＯ／ＰＯ付加モル比が１．５〜４．５）と、Ｒ２[−ＣＯＯ−（ＡＯ）ｍ−Ｒ３] ｎ（式中ｎは１以上の整数、Ｒ２はｎ個の−ＣＯＯＨを有する総炭素数１４〜２４のカルボン酸から全ての−ＣＯＯＨを除いた残基、Ｒ３は水素または炭素数１〜２０のアルキル基など、ＡＯはオキシエチレン基、オキシプロピレン基で、ＥＯの平均付加モル数が３０〜１６０、ＥＯ／ＰＯ付加モル比が１．５〜４．５）から選ばれる一種以上の脱墨剤でインキ剥離を行い、フローテーション後、４０〜８０℃の温水で洗浄する脱墨方法（特許文献１２）が開示されているが、この方法もフローテーションを前提としているため、曇点が低く、処理温度では発泡しない脱墨剤は用いておらず、フローテーション後の温水洗浄が必須となっている。
上記、何れの方法においても、強アルカリ条件下で界面活性剤の効果を最大限に出す設計になっているため、強アルカリ性で可溶化している必要があり、疎水基を小さくして、曇点を上げている。従って、弱アルカリ性から中性領域の条件で使用した場合には、水に溶けすぎて、界面活性は低下し、浸透力は小さくなる。
【０００８】
【特許文献１】特開昭５５−５１８９１号公報
【特許文献２】特開昭５５−５１８９２号公報
【特許文献３】特開昭６３−１６５５９２号公報
【特許文献４】特開平５−２６３３７９号公報
【特許文献５】特開平１０−７２７８９号公報
【特許文献６】特開２００１−２００４８４号公報
【特許文献７】特許第３２２５１４３号公報
【特許文献８】特開平５−２５７８９号公報
【特許文献９】特開２００３−１６６１８６号公報
【特許文献１０】特開平６−２５７０８１号公報
【特許文献１１】特開平６−２５７０８３号公報
【特許文献１２】特許第３３１３０４６号公報
【発明の開示】
【発明が解決しようとする課題】
【０００９】
印刷古紙からインキを除去し高品質のパルプを得ようとする場合、パルプから十分にインキを剥離し分散する必要があるが、排水負荷を軽減する目的で、脱インキ処理を弱アルカリ性から中性領域の条件で実施した場合、パルプ繊維の膨潤が十分でなく、印刷インキの剥離が不十分となり問題となる。さらに、塗工成分やその他発泡成分を多く含む印刷古紙の脱インキ処理においては、新聞古紙などの処理に比べて、フローテーション工程での発泡性が高いため、フローテーターの操業は難しく、パルプ歩留は低くなるため、インキ剥離工程で、界面活性剤を添加できず、印刷インキの剥離が不十分となる問題を有する。即ち、本発明は、印刷古紙の脱インキパルプの製造方法において、弱アルカリ性から中性領域の条件でインキ剥離処理を行い、低発泡性で、かつ未剥離インキの少ない脱インキパルプの製造法を提供するものである。
【課題を解決するための手段】
【００１０】
上記課題を解決するため、本発明者等は、弱アルカリ性から中性領域の条件における脱インキ処理方法、特に、発泡性の高い古紙の脱インキ処理方法について鋭意検討した。
その結果、ＪＩＳ Ｋ−３３６２ の４０℃で測定した泡高が１００ｍｍ未満となる特定の構造を持つ界面活性剤を使用することで、効果的に目的を達成できることを見出した。
即ち、本発明は以下の発明を包含する。
【００１１】
（１）印刷古紙の脱インキパルプの製造方法において、起泡力として、ＪＩＳ Ｋ−３３６２の４０℃で測定した泡高が１００ｍｍ未満となる非イオン界面活性剤を、フローテーション工程を除く、ｐＨ７〜９で行われるインキ剥離工程で添加する脱インキパルプの製造方法。
【００１２】
（２）前記界面活性剤が、下記一般式（Ｉ）で表される、曇点２５℃以下のポリエチレングリコール型非イオン界面活性剤である（１）記載の脱インキパルプの製造方法。
【００１３】
【化１】
2006176890.tif 000002
【００１４】
（３）前記界面活性剤の分子量が、２０００〜３０００である（１）記載の脱インキパルプの製造方法。
【００１５】
（４）前記界面活性剤の添加率が、絶乾パルプに対して０．０１〜２．０質量％である（１）記載の脱インキパルプの製造方法。
【発明の効果】
【００１６】
弱アルカリ性から中性領域の条件における脱インキ処理方法、特に、発泡性の高い古紙の脱インキ処理方法において、曇点が低く、特定の構造を持つ界面活性剤を作用させる本発明による方法が、従来の方法より、低発泡で高白色度の脱インキパルプが得られる理由について、本発明者等は以下のように考えている。
即ち、印刷古紙からインキを除去し高品質のパルプを得ようとする場合、パルプから十分にインキを剥離し分散する必要があるが、排水負荷を軽減する目的で、脱インキ処理を弱アルカリ性から中性領域の条件で実施した場合、パルプ繊維の膨潤が十分でなく、印刷インキの剥離が不十分となり問題となる。さらに、塗工成分やその他発泡成分を多く含む印刷古紙の脱インキ処理においては、新聞古紙などの処理に比べて、フローテーション工程での発泡性が高いため、フローテーターの操業は難しく、パルプ歩留は低くなるため、インキ剥離工程で、界面活性剤を添加できず、印刷インキの剥離が不十分となる問題を有する。
【００１７】
従って、弱アルカリ性から中性領域の条件で、インキ剥離処理を行い、しかもフローテーター処理で発泡させずに脱インキパルプを得るには、インキとパルプ、あるいはインキと塗工層との結合力を弱め、かつ発泡させないための何らかの処理が必要であり、このような目的に適した薬剤、即ち発泡性を有さず、パルプからのインキ剥離、洗浄を促進するための処理が不可欠である。本発明者等は、このような化合物として、発泡性が低い界面活性剤が極めて好適であることを見出し、本発明を完成するに至った。また、上記一般式（Ｉ）で表される界面活性剤が効果的であることの理由としては、曇点が低い界面活性剤は、疎水性が強く、浸透性も高いため、インキの剥離力、洗浄性に優れるものと推測される。また、フローテーターにおいては、パルプから剥離・分散している微細なインキ粒子に、疎水性の強い界面活性剤が吸着することによって、インキ自体の疎水性が強まり、インキ同士の凝集力、あるいはインキの泡への吸着性が向上するものと思われる。
一般的に使用されている脱墨剤は、強アルカリ性で可溶化している必要があるため、インキ剥離工程を、ｐＨ７〜９の弱アルカリ性から中性領域の条件で行った場合、水に溶けすぎて、界面活性は低下し、浸透力は小さくなる。
【００１８】
さらに、発泡性が低い界面活性剤が効果的である他の理由としては、フローテーターにおける発泡性が著しく抑制され、発泡性の強い古紙の処理においては、操業性が著しく改善されることがあげられる。
一方、一般に脱墨剤として知られる界面活性剤は、フローテーターにおける発泡性の観点から、処理温度と同等か、わずかに低い温度に曇点を持つものが有効であるとされており、起泡力としては、ＪＩＳ Ｋ−３３６２の４０℃で測定した泡高が１００〜３００ｍｍ程度のものが一般的であり、本発明のような、曇点が２５℃以下で、上記泡高が１００ｍｍ未満である界面活性剤を単独で用いている例はない。
【発明を実施するための最良の形態】
【００１９】
本発明が対象としている古紙としては、新聞紙、チラシ、雑誌、書籍、事務用紙、その他複写機、ＯＡ機器から生ずる印刷紙などを含む。
【００２０】
通常の脱インキパルプの製造においては、アルカリ性薬品、および界面活性剤を添加して古紙の離解を行い、該パルプを希釈してフローテーション処理、および／または洗浄処理を行い、パルプ繊維から灰分、インキを分離し、一般的には１０〜３５質量％のパルプ濃度に脱水した後、アルカリ性薬品、過酸化水素および界面活性剤を添加してアルカリソーキングを行う。さらに、次工程で該パルプを希釈してフローテーション処理、および／または洗浄処理を行い、インキを分離する方法がとられる。本発明の方法においては、一般式（Ｉ）で表わされる界面活性剤は、インキ剥離工程で添加する。インキ剥離工程とは、離解工程、アルカリ浸漬工程、機械的シェアによるインキ剥離工程などのインキを剥離する工程であれば、何れの工程で添加されても良いが、アルカリ性薬品の添加率を抑制し、ｐＨ７〜９の弱アルカリ性から中性領域の条件で、アルカリ性薬品の代替として、インキ剥離を促進する目的で添加することを考えた場合、離解工程で添加するのが好ましい。なお、処理ｐＨが９を超える場合には、インキ剥離効果としてはアルカリ性薬品の効果が高くなるため、界面活性剤の添加効果は減少し、排水負荷の低減効果は期待できない上、界面活性剤の溶解性が低下するため、疎水性を低下させる必要がある。また、ｐＨが７より低い場合には、古紙の離解性やインキ剥離性が著しく低下するため、望ましくない。
【００２１】
本発明に使用する界面活性剤としては、パルプからのインキ剥離、塗工層の分散を促進する界面活性剤であり、かつフローテーターなどで発泡し難く、他の脱墨剤による発泡は、著しく抑制することのない作用を有した、界面活性剤が好ましい。本発明では、合成高分子系非イオン界面活性剤を使用する。
【００２２】
いわゆる合成高分子系非イオン界面活性剤は、親水基の種類によりポリエチレングリコール型とポリヒドロキシ型に分類される。ポリヒドロキシ型非イオン界面活性剤は、水に溶解しないものが多く、浸透性や剥離インキの洗浄性では劣るため、本発明では、ポリエチレングリコール型非イオン界面活性剤を使用することが望ましい。ポリエチレングリコール型非イオン界面活性剤でも、特に、一般式（Ｉ）の構造を有するものが好ましい。
【００２３】
一般式（Ｉ）で表されるポリエチレングリコール型非イオン界面活性剤を更に具体的に例示すれば、高級アルコールのオキシアルキレン基付加体である。これはインキの剥離力や浸透力が良好で、曇点が低いものは、フローテーターにおける発泡性も低いため、中性から弱アルカリ性でインキ剥離処理を行い、低発泡性で、かつ未剥離インキの少ない脱インキパルプを得るのに好適である。起泡力としては、ＪＩＳ Ｋ−３３６２の４０℃で測定した泡高が１００ｍｍ未満となるものが望ましい。なお、アルキル基の炭素数が、１１以下のものは一般的に合成されておらず、利用する場合コスト的に非常に高いものとなってしまう。また、アルキル基の炭素数が１９以上、あるいはアルキル基の分子量に対するオキシアルキレン基の分子量が低くなってくると、水溶性に乏しくなり、反応系内での分散性が悪化して、浸透力が低下するばかりか、操作性にも問題が生じる。オキシアルキレン基としては、炭素数が２〜４が好ましく、オキシエチレン基、オキシプロピレン基が一般的であり、アルキル基の分子量に応じて、曇点が２５℃以下になるよう、付加モル数を変えることが望ましい。付加モル数は５以上が好ましく、３５以下が好ましい。
【００２４】
また、一般式（Ｉ）で表される界面活性剤の曇点は、低いほど疎水性が大きく、浸透性も高くなるが、一般的な処理温度は４０℃前後であるため、効果的な曇点としては、２５℃以下が好ましく、ハンドリングの問題から、０℃以上が好ましい。
【００２５】
一般式（Ｉ）で表される界面活性剤の分子量としては、小さいほど浸透性は高いが、分散性、洗浄性は分子量が大きい方が優れるため、原料古紙、処理フローに応じて変えることが望ましく、一般的には、分子量２０００〜３０００が好ましい。分子量は、ゲルパーミエーションクロマトグラフィー（ＧＰＣ）で、標準物質：ポリエチレンで測定する。
【００２６】
これらのインキ剥離、塗工層の分散を促進し、発泡し難い能力を有する界面活性剤の添加率は、絶乾パルプに対して０．０１〜２質量％であり、好ましくは０．１〜１質量％である。
【実施例】
【００２７】
次に、本発明を実施例に基づいて詳細に説明するが、実施例は本発明をなんら限定するものではない。本実施例中では、百分率（％）は白色度以外はすべて質量％を意味し、また、薬品添加率は、対絶乾パルプあたりの質量％で示した。
脱インキパルプの品質は、ＪＩＳ  Ｐ−８１４８の紙及びパルプのハンター白色度試験方法によるパルプ白色度及びフロス量比ならびに残インキ面積率で評価した。ここで、フロス量比とは、フローテーターにより分離除去したインキを主体とする分離物（フロス）の液量を、界面活性剤無添加のフロス液量で割った値を％で表示したもの、残インキ面積率（％）とは、王子計測（株）社製の画像解析装置（ドットアナライザー）を用い、得られた脱インキパルプのパルプシート中に残存しているインキを主体とする着色物の総面積をパルプシートの総面積で割った値を％で表示したものである。
【００２８】
＜実施例１＞
塗工古紙１００％からなる印刷古紙に、苛性ソーダでｐＨ９となるように調整した４０℃の温水を加えて、試験用パルパーで以下のような条件で５分離解した。
パルプ濃度                  ４％
界面活性剤添加率            １％
（式（Ｉ）において、表１に示す曇点２０℃の界面活性剤）
次に、４０℃の温水を加えてパルプ濃度を１％に希釈し、ラボ用フローテーターに入れ、４００Ｌ／ｈｒの空気流量で６分間フローテーションした。フローテーション処理前と後のパルプスラリーを、パルプ濃度０．５％に希釈し、硫酸バンドを絶乾パルプあたり純分換算で１５％添加たもの（バンド品）、および、そのパルプを３２５メッシュワイヤー上で、イオン交換水を用いて、ワイヤーを抜ける成分が完全に無くなるまで洗浄したもの（洗浄品）を、ＴＡＰＰＩ標準法により手抄シートを作成し、風乾した。手抄シートはパルプ白色度と残インキ面積率を測定し、実施例１として、パルプ白色度とフロス量比を表２に、残インキ面積率を表３に示した。
【００２９】
＜比較例１＞
実施例１において、浸漬処理で、式（Ｉ）で示す界面活性剤を添加しなかったこと以外は実施例１と同様に処理した。結果を比較例１として表２、３に示した。
＜比較例２＞
式（Ｉ）を表１に示す曇点３２℃の界面活性剤とした他は、全て実施例１と同様に処理した。結果を比較例２として表２、３に示した。
＜比較例３＞
式（Ｉ）を表１に示す曇点４６℃の界面活性剤とした他は、全て実施例１と同様に処理した。結果を比較例３として表２、３に示した。
【００３０】
＜実施例２＞
オフセット印刷新聞古紙２５％、チラシ古紙７５％からなる印刷古紙とした他は、全て実施例１と同様に処理した。結果を実施例２として表４、５に示した。
＜実施例３＞
実施例２において、式（Ｉ）で示す界面活性剤添加率を０．５％とした他は、全て実施例２と同様に処理した。結果を実施例３として表４、５に示した。
＜実施例４＞
実施例２において、式（Ｉ）で示す界面活性剤添加率を０．１％とした他は、全て実施例２と同様に処理した。結果を実施例４として表４、５に示した。
【００３１】
＜比較例４＞
実施例２において、式（Ｉ）で示す界面活性剤を添加しなかったこと以外は、全て実施例２と同様に処理した。結果を比較例４として表４、５に示した。
【００３２】
なお、バンド品白色度は、フローテーションによる脱インキ性の、洗浄品白色度は、インキの剥離性の評価に用いる。ただし、フローテーターフロスが増加する場合には、フローテーターの操業性を著しく悪化させるばかりでなく、歩留を低下させるため、白色度が向上してもメリットはない。
【００３３】
【表１】
2006176890.tif 000003
【００３４】
【表２】
2006176890.tif 000004
【００３５】
【表３】
2006176890.tif 000005
【００３６】
【表４】
2006176890.tif 000006
【００３７】
【表５】
2006176890.tif 000007
【産業上の利用可能性】
【００３８】
印刷古紙の脱インキパルプの製造方法において、起泡力として、ＪＩＳ Ｋ−３３６２の４０℃で測定した泡高が１００ｍｍ未満となる非イオン界面活性剤を、フローテーション工程を除く、ｐＨ７〜９にて行われるインキ剥離工程で添加することにより、アルカリ性薬品の使用量を大幅に削減した上で、未剥離インキの少ない脱インキパルプ製造方法を提供することが可能となる。さらには、低発泡性であるために操業が容易になり、パルプ歩留が向上する効果も得られる。